(57)【要約】【課題】実測することなく、鋳造部品の各部位の応力−ひずみ特性を推定可能な技術を提供する。【解決手段】本発明の鋳造部品特性推定装置は、鋳造部品の各部位の応力−ひずみ特性を推定する装置であって、前記鋳造部品の材料に関する凝固時間と機械的特性の相関を表す相関データを記憶する記憶手段と、前記鋳造部品の形状モデルから各部位の凝固時間を推定する凝固時間推定手段と、前記推定された凝固時間と前記相関データとから各部位の機械的特性の値を算出し、その算出値に基づいて各部位の応力−ひずみ特性を推定する特性推定手段と、を備える。【選択図】図１
2007307602.tif 000002
【特許請求の範囲】
【請求項１】
鋳造部品の各部位の応力−ひずみ特性を推定する鋳造部品特性推定装置であって、
前記鋳造部品の材料に関する凝固時間と機械的特性の相関を表す相関データを記憶する記憶手段と、
前記鋳造部品の形状モデルから各部位の凝固時間を推定する凝固時間推定手段と、
前記推定された凝固時間と前記相関データとから各部位の機械的特性の値を算出し、その算出値に基づいて各部位の応力−ひずみ特性を推定する特性推定手段と、
を備えることを特徴とする鋳造部品特性推定装置。
【請求項２】
前記記憶手段が、基準となる応力−ひずみ特性を表す基準特性を記憶しており、
前記特性推定手段が、前記機械的特性の算出値に応じて前記基準特性を補正することによって各部位の応力−ひずみ特性を決定することを特徴とする請求項１に記載の鋳造部品特性推定装置。
【請求項３】
前記基準特性が、損傷を考慮しない場合の応力−ひずみ特性を示す基準アンダメージ特性と、損傷に起因する応力の変化分を示す基準ダメージ特性との組み合わせにより、前記基準となる応力−ひずみ特性を表すものであり、
前記特性推定手段が、前記機械的特性の算出値に基づいて基準アンダメージ特性と基準ダメージ特性の少なくとも一方を補正することを特徴とする請求項２に記載の鋳造部品特性推定装置。
【請求項４】
前記相関データが、引張り強さと凝固時間の相関を表すデータを含み、
前記特性推定手段が、前記算出された凝固時間に対応する引張り強さの値に基づいて前記基準アンダメージ特性又は前記基準ダメージ特性の応力値のスケール調整を行うことを特徴とする請求項３に記載の鋳造部品特性推定装置。
【請求項５】
前記相関データが、破断ひずみと凝固時間の相関を表すデータを含み、
前記特性推定手段が、前記算出された凝固時間に対応する破断ひずみの値に基づいて前記基準ダメージ特性におけるひずみの最大値調整を行うことを特徴とする請求項３又は４に記載の鋳造部品特性推定装置。
【請求項６】
前記相関データが、破断ひずみと凝固時間の相関を表すデータを含み、
前記特性推定手段が、前記算出された凝固時間に対応する破断ひずみの値に基づいて前記基準ダメージ特性における損傷開始点の調整を行うことを特徴とする請求項３〜５のいずれかに記載の鋳造部品特性推定装置。
【請求項７】
鋳造部品の各部位の応力−ひずみ特性を推定する鋳造部品特性推定方法であって、
コンピュータが、
前記鋳造部品の材料に関する凝固時間と機械的特性の相関を表す相関データを予め記憶する処理と、
前記鋳造部品の形状モデルから各部位の凝固時間を推定する処理と、
前記推定された凝固時間と前記相関データとから各部位の機械的特性の値を算出し、その算出値に基づいて各部位の応力−ひずみ特性を推定する処理と、
を実行することを特徴とする鋳造部品特性推定方法。
【請求項８】
鋳造部品の各部位の応力−ひずみ特性を推定する鋳造部品特性推定プログラムであって、
コンピュータを、
前記鋳造部品の材料に関する凝固時間と機械的特性の相関を表す相関データを記憶する
記憶手段と、
前記鋳造部品の形状モデルから各部位の凝固時間を推定する凝固時間推定手段と、
前記推定された凝固時間と前記相関データとから各部位の機械的特性の値を算出し、その算出値に基づいて各部位の応力−ひずみ特性を推定する特性推定手段、
として機能させることを特徴とする鋳造部品特性推定プログラム。
【請求項９】
請求項８に記載された鋳造部品特性推定プログラムを記録したコンピュータ読み取り可能な記録媒体。
【発明の詳細な説明】
【技術分野】
【０００１】
本発明は、鋳造部品の各部位の応力−ひずみ特性を推定するための技術に関する。
【背景技術】
【０００２】
ＣＡＥ（Computer Aided Engineering）の登場により、製品の設計段階において、衝突解析、振動解析、応力解析といったシミュレーションを行い、製品の安全性や耐久性を事前検討することが可能となった。この種のシミュレーションでは、解析対象となる製品の形状や特性を数値モデルで与える必要がある。このモデルの良し悪しが解析結果の精度に大きな影響を及ぼす。
【０００３】
ところで、製品の構成部品の中には、鋳造によって作製される部品（鋳造部品）が含まれることもある。この鋳造部品に関しては、部品全体で応力−ひずみ特性が均一でなく、部位毎に分布があることが知られている。これは主に鋳造時の凝固時間の差に起因するものである。よって、ＣＡＥによる高精度な解析を期待するのであれば、このような応力−ひずみ特性の分布を考慮したモデルを準備することが望ましいといえる。
【０００４】
しかし、製品設計段階では鋳造部品の実物が存在しないこともあるし、また部品形状によっては引張り試験用の試験片を切り出せない部位もあるため、鋳造部品全体の応力−ひずみ特性の分布を実測するのは困難である。しかも、製品全体となると数万〜百万オーダーの部品点数となるため、全てを実測するのは非現実的である。
【０００５】
なお、従来技術として、コンピュータにより鋳造部品の金型や鋳造条件の最適化を行う手法（特許文献１、２参照）や、コンピュータにより鋳造部品のひずみ及び応力解析を行う手法（特許文献３参照）が知られている。しかし、これらの手法も、凝固時間に起因する応力−ひずみ特性の分布については何ら考慮していない。
【特許文献１】特許第２８７１８９４号公報（特開平４−３６１８４９号公報）
【特許文献２】特開２００１−１２１２４２号公報
【特許文献３】特開２００４−１７４５１２号公報
【発明の開示】
【発明が解決しようとする課題】
【０００６】
本発明は上記実情に鑑みてなされたものであって、その目的とするところは、実測することなく、鋳造部品の各部位の応力−ひずみ特性を推定可能な技術を提供することにある。
【課題を解決するための手段】
【０００７】
上記目的を達成するために本発明では、以下の構成を採用する。
【０００８】
本発明の鋳造部品特性推定装置は、鋳造部品の各部位の応力−ひずみ特性を推定する鋳造部品特性推定装置であって、前記鋳造部品の材料に関する凝固時間と機械的特性の相関を表す相関データを記憶する記憶手段と、前記鋳造部品の形状モデルから各部位の凝固時間を推定する凝固時間推定手段と、前記推定された凝固時間と前記相関データとから各部位の機械的特性の値を算出し、その算出値に基づいて各部位の応力−ひずみ特性を推定する特性推定手段と、を備える。
【０００９】
この構成によれば、実測を要することなく、鋳造部品の形状モデルから、凝固時間の違いを考慮した部位毎の応力−ひずみ特性を高精度に算出することができる。そして、この
ように推定された応力−ひずみ特性を用いれば、衝突解析や振動解析などのシミュレーションの精度を向上させることができる。
【００１０】
上記構成において、前記記憶手段が、基準となる応力−ひずみ特性を表す基準特性を記憶しており、前記特性推定手段が、前記機械的特性の算出値に応じて前記基準特性を補正することによって各部位の応力−ひずみ特性を決定することが好ましい。これにより、比較的簡単な処理で部位毎（凝固時間毎）の応力−ひずみ特性を精度良く算出することができる。
【００１１】
前記基準特性が、損傷を考慮しない場合の応力−ひずみ特性を示す基準アンダメージ特性と、損傷に起因する応力の変化分を示す基準ダメージ特性との組み合わせにより、前記基準となる応力−ひずみ特性を表すものであるとよい。そして、前記特性推定手段が、前記機械的特性の算出値に基づいて基準アンダメージ特性と基準ダメージ特性の少なくとも一方を補正することが好ましい。
【００１２】
具体的には、前記相関データが、引張り強さと凝固時間の相関を表すデータを含み、前記特性推定手段が、前記算出された凝固時間に対応する引張り強さの値に基づいて前記基準アンダメージ特性又は前記基準ダメージ特性の応力値のスケール調整を行うとよい。
【００１３】
また、前記相関データが、破断ひずみと凝固時間の相関を表すデータを含み、前記特性推定手段が、前記算出された凝固時間に対応する破断ひずみの値に基づいて前記基準ダメージ特性におけるひずみの最大値調整を行うことも好ましい。
【００１４】
また、前記相関データが、破断ひずみと凝固時間の相関を表すデータを含み、前記特性推定手段が、前記算出された凝固時間に対応する破断ひずみの値に基づいて前記基準ダメージ特性における損傷開始点の調整を行うことも好ましい。
【００１５】
なお、本発明は、上記手段の少なくとも一部を有する鋳造部品特性推定装置又は鋳造部品特性推定システムとして捉えることができる。また、本発明は、上記処理の少なくとも一部を含む鋳造部品特性推定方法、又は、かかる方法を実現するためのプログラム、又は、そのプログラムを記憶したコンピュータ読み取り可能な記録媒体として捉えることもできる。上記手段および処理の各々は可能な限り互いに組み合わせて本発明を構成することができる。
【００１６】
例えば、本発明の鋳造部品特性推定方法は、鋳造部品の各部位の応力−ひずみ特性を推定する鋳造部品特性推定方法であって、コンピュータが、前記鋳造部品の材料に関する凝固時間と機械的特性の相関を表す相関データを予め記憶する処理と、前記鋳造部品の形状モデルから各部位の凝固時間を推定する処理と、前記推定された凝固時間と前記相関データとから各部位の機械的特性の値を算出し、その算出値に基づいて各部位の応力−ひずみ特性を推定する処理と、を実行するものである。
【００１７】
また、本発明の鋳造部品特性推定プログラムは、鋳造部品の各部位の応力−ひずみ特性を推定する鋳造部品特性推定プログラムであって、コンピュータを、前記鋳造部品の材料に関する凝固時間と機械的特性の相関を表す相関データを記憶する記憶手段と、前記鋳造部品の形状モデルから各部位の凝固時間を推定する凝固時間推定手段と、前記推定された凝固時間と前記相関データとから各部位の機械的特性の値を算出し、その算出値に基づいて各部位の応力−ひずみ特性を推定する特性推定手段、として機能させるものである。
【発明の効果】
【００１８】
本発明によれば、実測することなく、鋳造部品の各部位の応力−ひずみ特性を精度良く
推定することができる。
【発明を実施するための最良の形態】
【００１９】
以下に図面を参照して、この発明の好適な実施の形態を例示的に詳しく説明する。
【００２０】
＜第１実施形態＞
（装置構成）
図１は、鋳造部品特性推定装置の機能構成を示すブロック図である。
【００２１】
鋳造部品特性推定装置は、図１に示すように、相関データ生成部１１、基準特性生成部１２、凝固時間推定部１３、特性推定部１４、記憶部１５、出力部１６を備えている。
【００２２】
この装置は、典型的には、演算処理装置（ＣＰＵ）、主記憶装置（メモリ）、補助記憶装置（ハードディスク）、表示装置、入力装置、外部Ｉ／Ｆなどを備えた汎用のコンピュータと、このコンピュータで動作するソフトウエア（プログラム）から構成可能である。図１に示す機能要素は、演算処理装置がプログラムを実行し、必要に応じて上記ハードウエア資源を制御することで実現される。ただし、これらの機能要素の全部又は一部の処理を専用のチップで構成しても構わない。
【００２３】
相関データ生成部１１は、引張り試験の結果から、凝固時間と機械的特性の相関を表す相関データを生成する機能である。相関データは、部品の材料（例えば、アルミ）別に作成される。機械的特性には引張り強さ、破断ひずみ、降伏応力などがあるが、本実施形態では、引張り強さと凝固時間の相関を表す相関データ及び破断ひずみと凝固時間の相関を表す相関データの２つを用いる。
【００２４】
基準特性生成部１２は、引張り試験の結果から、当該部品の基準となる応力−ひずみ特性を表す基準特性を作成する機能である。基準特性の詳細については後述する。
【００２５】
凝固時間推定部１３は、部品の形状モデルから各部位の凝固時間を推定する機能である。形状モデルは、部品の３次元形状を複数の要素の組み合わせで表現したものであって、設計データ（ＣＡＤデータ）から生成可能である。例えば、有限要素法（ＦＥＭ：Finite
Element Method）の場合であれば、板要素や梁要素などの組み合わせで部品の形状モデ
ルが表現される。凝固時間推定部１３は、形状モデルを用いて鋳造シミュレーション（鋳造ＣＡＥ）を実行し、各部位（各要素）の凝固時間を算出する。なお、鋳造シミュレーションに関しては公知の技術を利用可能なため、ここでは詳しい説明を省略する。
【００２６】
特性推定部１４は、試験用部品の試験結果から生成された相関データ及び基準特性を用いて、新たな鋳造部品における各部位の応力−ひずみ特性を推定する機能である。その具体的な処理については後述する。特性推定部１４によって推定された応力−ひずみ特性は、出力部１６を介してＣＡＥシステムに渡され、衝突解析、振動解析、応力解析などのコンピュータ・シミュレーションに供される。
【００２７】
記憶部１５は、補助記憶装置などで構成される記憶手段であって、上述した引張り試験の結果、相関データ、基準特性、形状モデルなどが適宜格納される。
【００２８】
（相関データの生成処理）
図２は、相関データの作成手順を示している。
【００２９】
（１）まず、試験用部品を鋳造し、その部品の様々な部位から試験片を切り出す。このとき、凝固時間の異なる部位から試験片の切り出しを行うべきである。各試験片の凝固時
間については、鋳造シミュレーションにより算出するか、実測しておく。以下、１〜ｎの試験片について、凝固時間ｔｓｄ１〜ｔｓｄｎが得られたものとする。試験片の個数ｎは任意であるが、相関データの信頼性（精度）を確保するために、少なくとも数百個のオーダーの試験片を用意することが好ましい。
【００３０】
（２）次に、各試験片について引張り試験を実施し、その機械的特性を実測する。通常、引張り試験の結果は、図２に示すような応力−ひずみ線図（応力−ひずみ特性）として得られる。この応力−ひずみ線図から、試験片１〜ｎそれぞれの引張り強さσｓ１〜σｓｎと破断ひずみεＦ１〜εＦｎが得られる。
【００３１】
（３）相関データ生成部１１は、最小二乗法などのデータ解析手法を用いて、上記試験結果から、凝固時間ｔｓｄと引張り強さσｓの相関を表す相関データ、及び、凝固時間ｔｓｄと破断ひずみεＦの相関を表す相関データを生成する。相関データは、概念的には下記式のように表すことができる。ただし、その具体的なデータ形式は、関数形式でもよいし、テーブル形式でも構わない。
引張り強さσｓ＝ｆｕｎｃ（凝固時間ｔｓｄ）
破断ひずみεＦ＝ｆｕｎｃ（凝固時間ｔｓｄ）
【００３２】
上記試験結果及び相関データは記憶部１５に格納され、以降の基準特性の生成処理及び応力−ひずみ特性の推定処理に利用される。
【００３３】
（基準特性の生成処理）
本実施形態の鋳造部品特性推定装置では、図３に示すように、材料の応力−ひずみ特性が、アンダメージ特性（アンダメージカーブともいう。）とダメージ特性（ダメージカーブともいう。）との組み合わせにより表現される。この表現手法は、アルミなどの延性材の材料モデルを好適に表すことができる。
【００３４】
アンダメージ特性とは、損傷を考慮しない場合の応力−ひずみ特性（圧縮特性ということもできる。）に相当するものである。また、ダメージ特性とは、損傷に起因する応力の変化分に相当するものといえる。ここで「損傷」とは、延性材料を引っ張ったときに材料の中に発生した微視的な空孔（ＶＯＩＤ）が徐々に成長することで材料が軟化する現象のことをさす。
【００３５】
本実施形態では、先の引張り試験で得られた試験結果を用いて、基準特性生成部１２が、基準となる基準アンダメージ特性及び基準ダメージ特性を生成する。これらは、当該材料の基準となる応力−ひずみ特性を表すものであって、まとめて「基準特性」とよばれる。
【００３６】
図４は、基準アンダメージ特性の生成処理を示している。基準特性生成部１２は、記憶部１５に格納された試験結果の中から、引張り強さσｓが最大値を示した応力−ひずみ特性を読み込む。そして、基準特性生成部１２は、この応力−ひずみ特性に所定の傾きの接線を合成することにより、基準アンダメージ特性を生成する。図示の例では、σｓ１が最大値ゆえ、１番目の試験片の応力−ひずみ特性から基準アンダメージ特性が生成されている。
【００３７】
図５は、基準ダメージ特性の生成処理を示している。基準特性生成部１２は、上記基準アンダメージ特性と引張り強さ最大の応力−ひずみ特性との差分から、基準ダメージ特性を生成する。この基準ダメージ特性の縦軸の値（応力値）は、損傷に起因する（基準アンダメージ特性からの）応力の変化分に相当する。
【００３８】
続いて、基準特性生成部１２は、他の試験結果についてもそれぞれ、上記基準アンダメージ特性と応力−ひずみ特性の差分をとることで個別ダメージ特性を生成する。
【００３９】
そして、個別ダメージ特性それぞれについて、基準ダメージ特性を「１」とした場合の倍率Ｓを算出する。倍率Ｓについては、基準ダメージ特性の応力値を倍率Ｓでスケール調整したときに、調整後の基準ダメージ特性と個別ダメージ特性とが最も一致するように、決定すればよい。その後、最小二乗法などのデータ解析手法を用いて、引張り強さσｓと倍率Ｓの相関を表す補正倍率データを作成する。この補正倍率データは概念的には下記式のように表されるが、具体的データ形式については関数形式でもテーブル形式でも構わない。
倍率Ｓ＝ｆｕｎｃ（引張り強さσｓ）
【００４０】
上記基準アンダメージ特性、基準ダメージ特性、及び補正倍率データは記憶部１５に格納され、以降の応力−ひずみ特性の推定処理に利用される。
【００４１】
（応力−ひずみ特性の推定処理）
上述したように、試験用部品の試験結果から相関データ、基準アンダメージ特性、基準ダメージ特性及び補正倍率データが生成された後は、これらのデータを用いて、別の新たな鋳造部品の応力−ひずみ特性を推定することが可能となる。
【００４２】
図６のフローチャートに沿って、応力−ひずみ特性の推定処理の流れを説明する。
【００４３】
まず、凝固時間推定部１３が、対象鋳造部品の形状モデルを用いて鋳造シミュレーションを実施し、当該部品の各部位の凝固時間ｔｓｄを推定する（ステップＳ１０）。
【００４４】
次に、特性推定部１４が、ステップＳ１０で推定された凝固時間ｔｓｄと相関データとから、各部位の機械的特性（引張り強さσｓ及び破断ひずみεＦ）の値を算出する（ステップＳ１１）。
【００４５】
次に、特性推定部１４は、ステップＳ１１で求めた引張り強さσｓと補正倍率データとから、引張り強さσｓに対応した倍率Ｓを算出する（ステップＳ１２）。
【００４６】
図７に示すように、特性推定部１４は、倍率Ｓで基準ダメージ特性の応力値のスケール調整を行う（ステップＳ１３）。また、特性推定部１４は、基準ダメージ特性のひずみの最大値が、ステップＳ１１で求めた破断ひずみεＦの値に等しくなるように、最大値調整を行う（ステップＳ１４）。このように、本実施形態では、基準ダメージ特性のみ補正を行う。
【００４７】
そして、特性推定部１４は、基準アンダメージ特性と補正後の基準ダメージ特性とを合成することにより、応力−ひずみ特性を決定する（ステップＳ１５）。
【００４８】
ステップＳ１１〜Ｓ１５の処理を繰り返すことによって、対象鋳造部品の各部位の応力−ひずみ特性が求められる。なお、図６のフローチャートでは、形状モデルを構成する全ての部位について、ステップＳ１１〜Ｓ１５の処理を実行しているが、凝固時間が同じ部位に関して重複する処理を省略し、処理の高速化を図ることも好ましい。
【００４９】
以上述べた本実施形態の構成によれば、対象鋳造部品の実物が無い場合や、実物があっても実測が困難な場合などに、当該部品の形状モデルだけから、凝固時間の違いを考慮し
た部位毎の応力−ひずみ特性を高精度に算出することができる。そして、このように推定された応力−ひずみ特性を用いれば、衝突解析や振動解析などのシミュレーションの精度を向上させることができる。
【００５０】
＜第２実施形態＞
第２実施形態では、応力−ひずみ特性の別の推定アルゴリズムを例示する。なお、装置構成や相関データの生成処理については第１実施形態で述べたものと同様なため、詳しい説明は割愛する。
【００５１】
（基準特性の生成処理）
基準特性生成部１２は、まず、各試験片の引張り強さσｓ及び破断ひずみεＦの値から、基準引張り強さσｓｃ及び基準破断ひずみεＦｃを決定する。例えばメジアン（中央値）を基準値σｓｃ、εＦｃとして選べばよい。
【００５２】
図８に示すように、基準特性生成部１２は、基準引張り強さσｓｃのときの応力−ひずみ特性から、基準アンダメージ特性及び基準ダメージ特性を生成する。この基準ダメージ特性における損傷開始点（つまり、ひずみ軸の切片）を基準ダメージ開始ひずみεｃとよぶ。また、基準ダメージ特性の最大値は、基準破断ひずみεＦｃの値と等しくなるよう設定される。
【００５３】
（応力−ひずみ特性の推定処理）
図９のフローチャートに沿って、応力−ひずみ特性の推定処理の流れを説明する。
【００５４】
まず、凝固時間推定部１３が、対象鋳造部品の形状モデルを用いて鋳造シミュレーションを実施し、当該部品の各部位の凝固時間ｔｓｄを推定する（ステップＳ２０）。
【００５５】
次に、特性推定部１４が、ステップＳ２０で推定された凝固時間ｔｓｄと相関データとから、各部位の機械的特性（引張り強さσｓ及び破断ひずみεＦ）の値を算出する（ステップＳ２１）。
【００５６】
次に、特性推定部１４は、ステップＳ２１で求めた引張り強さσｓと基準引張り強さσｓｃとから、下記式のように、引張り強さ比率Ｓｓを算出する（ステップＳ２２）。
引張り強さ比率Ｓｓ＝引張り強さσｓ／基準引張り強さσｓｃ
【００５７】
また、特性推定部１４は、ステップＳ２１で求めた破断ひずみεＦと基準破断ひずみεＦｃとから、下記式のように、破断ひずみ比率Ｓεを算出する（ステップＳ２３）。
破断ひずみ比率Ｓε＝破断ひずみεＦ／基準破断ひずみεＦｃ
【００５８】
次に、特性推定部１４は、ステップＳ２３で求めた破断ひずみ比率Ｓεと基準ダメージ開始ひずみεｃとから、ダメージ開始ひずみεｓを算出する（ステップＳ２４）。
ダメージ開始ひずみεｓ＝基準ダメージ開始ひずみεｃ×破断ひずみ比率Ｓε
【００５９】
図１０に示すように、特性推定部１４は、引張り強さ比率Ｓｓで基準アンダメージ特性の応力値のスケール調整を行う（ステップＳ２５）。また、特性推定部１４は、ダメージ開始ひずみεｓに従って基準ダメージ特性をひずみ軸方向にシフトするとともに、破断ひずみ比率Ｓεで基準ダメージ特性の最大値調整を行う（ステップＳ２６）。このように、本実施形態では、基準アンダメージ特性の応力値の補正と、基準ダメージ特性のひずみ値
の補正とを行う。
【００６０】
そして、特性推定部１４は、補正後の基準アンダメージ特性と基準ダメージ特性とを合成することにより、応力−ひずみ特性を決定する（ステップＳ２７）。
【００６１】
以上述べた方法でも、第１実施形態と同様の作用効果を奏することができる。
【００６２】
なお、上記実施形態は本発明の一具体例を例示したものにすぎない。本発明の範囲は上記実施形態に限られるものではなく、その技術思想の範囲内で種々の変形が可能であることは言うまでもない。
【図面の簡単な説明】
【００６３】
【図１】図１は、鋳造部品特性推定装置の機能構成を示すブロック図である。
【図２】図２は、相関データの作成手順を示す図である。
【図３】図３は、アンダメージ特性とダメージ特性の説明図である。
【図４】図４は、第１実施形態における基準アンダメージ特性を示す図である。
【図５】図５は、第１実施形態における基準ダメージ特性を示す図である。
【図６】図６は、第１実施形態における応力−ひずみ特性の推定処理の流れを示すフローチャートである。
【図７】図７は、第１実施形態における応力−ひずみ特性の決定手法を示す図である。
【図８】図８は、第２実施形態における基準アンダメージ特性及び基準ダメージ特性を示す図である。
【図９】図９は、第２実施形態における応力−ひずみ特性の推定処理の流れを示すフローチャートである。
【図１０】図１０は、第２実施形態における応力−ひずみ特性の決定手法を示す図である。
【符号の説明】
【００６４】
１１  相関データ生成部
１２  基準特性生成部
１３  凝固時間推定部
１４  特性推定部
１５  記憶部
１６  出力部
【図１】
2007307602.tif 000003
【図２】
2007307602.tif 000004
【図３】
2007307602.tif 000005
【図４】
2007307602.tif 000006
【図５】
2007307602.tif 000007
【図６】
2007307602.tif 000008
【図７】
2007307602.tif 000009
【図８】
2007307602.tif 000010
【図９】
2007307602.tif 000011
【図１０】
2007307602.tif 000012